(57)【要約】【課題】貯蔵安定性により優れ、粘度を低減でき、高ニッケルリチウム複合酸化物を配合した場合であっても、増粘やゲル化を抑制できる電極用カーボンブラックスラリー及び電極形成用組成物。【解決手段】（Ａ）成分：カーボンブラックと、（Ｂ）成分：スルホン酸変性ポリビニルアルコールと、（Ｃ）成分：Ｎ−メチル−２−ピロリドンと、を含有し、前記（Ａ）成分の比表面積が３００〜１５００ｍ２／ｇであり、前記（Ａ）成分の酸性官能基量が０．１０〜２．０ｍｍｏｌ／ｇであり、前記（Ｂ）成分の含有量が、前記（Ａ）成分１００質量部に対して、３〜５０質量部である、電極用カーボンブラックスラリー。【選択図】なし【特許請求の範囲】
【請求項１】
（Ａ）成分：カーボンブラックと、
（Ｂ）成分：スルホン酸変性ポリビニルアルコールと、
（Ｃ）成分：Ｎ−メチル−２−ピロリドンと、
を含有し、
前記（Ａ）成分の比表面積が３００〜１５００ｍ２／ｇであり、
前記（Ａ）成分の酸性官能基量が０．１０〜２．０ｍｍｏｌ／ｇであり、
前記（Ｂ）成分の含有量が、前記（Ａ）成分１００質量部に対して、３〜５０質量部である、電極用カーボンブラックスラリー。
【請求項２】
（Ｄ）成分：電極活物質と、
請求項１に記載の電極用カーボンブラックスラリーと、を含有し、
前記（Ａ）成分の含有量が、前記（Ｄ）成分１００質量部に対して、１〜１０質量部である、電極形成用組成物。
【発明の詳細な説明】
【技術分野】
【０００１】
本発明は、電極用カーボンブラックスラリー及び電極形成用組成物に関する。
【背景技術】
【０００２】
近年普及が進んでいる電気自動車やハイブリッド自動車には、高容量で高出力のリチウムイオン二次電池が広く利用されている。電気自動車やハイブリッド自動車のさらなる普及に向けては、リチウムイオン二次電池の高性能化や生産プロセスの効率化が求められている。
【０００３】
リチウムイオン二次電池に使用される電極は、電極スラリーを集電体に塗工し、乾燥した後、プレスで圧縮形成することにより作製されるのが一般的である。電極スラリーは、溶媒中に電極活物質、導電剤（カーボンブラック）、結着剤（バインダー）等を混合して調製される。しかし、従来の電極スラリーの作製方法では、溶媒中で電極活物質、カーボンブラックを分散するために長時間の混練が必要となっている。
【０００４】
効率よく電極スラリー（電極形成用組成物）を作製するために、あらかじめ溶媒中にカーボンブラックを分散させたカーボンブラックスラリーの利用が提案されている。カーボンブラックスラリーを用いて電極スラリーを作製する場合、カーボンブラックスラリーと電極活物質との混練が容易となり、カーボンブラックが均一に分散した導電性の良好な電極が得られる。カーボンブラックを溶媒中に均一に分散するために、カーボンブラックスラリーの調製には、分散剤が用いられる。
【０００５】
例えば、特許文献１には、比表面積が１３０ｍ２／ｇ以下の低比表面積カーボンブラックと、分散剤として特定のポリビニルアルコールとを含有するカーボンブラック分散液（カーボンブラックスラリー）が提案されている。特許文献１のカーボンブラックスラリーは、低粘度化と貯蔵安定性（カーボンブラックスラリーの粘度が変化しにくいこと）の向上が図られている。
【０００６】
他方で、リチウムイオン二次電池の高性能化のために、電池の高容量化が求められている。電池を高容量化するためには、電極中の電極活物質の含有量を増やす必要があり、カーボンブラックの含有量を減らすことで、電極活物質の含有量を増やすことができる。カーボンブラックの含有量を減らすためには、少量でも高い導電性を付与できる比表面積の大きいカーボンブラック（高比表面積カーボンブラック）が有効である。特許文献２には、高比表面積カーボンブラックを用い、分散剤としてポリビニルアルコールを用いたカーボンブラック分散液が提案されている。
【０００７】
また、電池の高容量化の手段の一つとして、正極活物質であるリチウム複合酸化物において、ニッケルの割合を多くしたリチウム複合酸化物（高ニッケルリチウム複合酸化物）の利用が検討されている。しかし、高ニッケルリチウム複合酸化物を用いた電極スラリーは、増粘やゲル化が起こりやすく、集電体に塗工することが困難になるという問題がある。
こうした電極スラリーの増粘やゲル化を抑制するために、電極スラリー中への添加剤の添加が提案されている。例えば、特許文献３には、電極スラリー中に塩酸等の酸の添加が提案されている。
【先行技術文献】
【特許文献】
【０００８】
【特許文献１】特開２０１４−１９３９８６号公報
【特許文献２】特開２０１４−１９４００１号公報
【特許文献３】特開平１１−８６８４６号公報
【発明の概要】
【発明が解決しようとする課題】
【０００９】
しかしながら、特許文献１、特許文献２のカーボンブラックスラリーは、正極活物質として高ニッケルリチウム複合酸化物を配合した場合、電極スラリーが経時で増粘する懸念がある。特許文献２のカーボンブラックスラリーは、高比表面積カーボンブラックを用いているため、粘度がより増大する。カーボンブラックスラリーの粘度が増大すると、カーボンブラックの高濃度化が出来ず、これを用いた電極スラリーの固形分が低下し、電極の乾燥工程における乾燥効率が低下する懸念がある。
特許文献３の電極スラリーは、塩酸を用いているため集電体を腐食する懸念がある。
【００１０】
そこで本発明は、貯蔵安定性により優れ、粘度を低減でき、高ニッケルリチウム複合酸化物を配合した場合であっても、増粘やゲル化を抑制できる電極用カーボンブラックスラリー及び電極形成用組成物を目的とする。
【課題を解決するための手段】
【００１１】
本発明者等は、鋭意検討を重ねた結果、分散剤としてスルホン酸変性ポリビニルアルコールを用い、特定の酸性官能基量を有するカーボンブラックを特定の割合で添加し、分散させることで、貯蔵安定性により優れ、粘度を低減できる電極用カーボンブラックスラリーを調製できることを見出した。
この電極用カーボンブラックスラリーと電極活物質とを含有する電極形成用組成物は、電極活物質に高ニッケルリチウム複合酸化物を用いても、増粘やゲル化を抑制できることを見出し、本発明に至った。
【００１２】
すなわち、本発明は、以下の態様を有する。
［１］（Ａ）成分：カーボンブラックと、（Ｂ）成分：スルホン酸変性ポリビニルアルコールと、（Ｃ）成分：Ｎ−メチル−２−ピロリドンと、を含有し、前記（Ａ）成分の比表面積が３００〜１５００ｍ２／ｇであり、前記（Ａ）成分の酸性官能基量が０．１０〜２．０ｍｍｏｌ／ｇであり、前記（Ｂ）成分の含有量が、前記（Ａ）成分１００質量部に対して、３〜５０質量部である、電極用カーボンブラックスラリー。
［２］（Ｄ）成分：電極活物質と、前記［１］に記載の電極用カーボンブラックスラリーと、を含有し、前記（Ａ）成分の含有量が、前記（Ｄ）成分１００質量部に対して、１〜１０質量部である、電極形成用組成物。
［３］２５℃における粘度が、１０００〜６０００ｍＰａ・ｓである、前記［２］に記載の電極形成用組成物。
【００１３】
［４］前記［２］又は前記［３］に記載の電極形成用組成物を集電体上に塗布し乾燥することで電極を得ることを特徴とする、リチウムイオン二次電池用電極の製造方法。
【発明の効果】
【００１４】
本発明の電極用カーボンブラックスラリーによれば、貯蔵安定性により優れ、粘度を低減でき、高ニッケルリチウム複合酸化物を配合した場合であっても、増粘やゲル化を抑制できる。
【発明を実施するための形態】
【００１５】
［電極用カーボンブラックスラリー］
本発明の電極用カーボンブラックスラリー（以下、ＣＢスラリーともいう）は、（Ａ）成分と、（Ｂ）成分と、（Ｃ）成分とを含有する。
なお、本明細書において「スラリー」とは、固体粒子が液中に分散したものをいう。
【００１６】
＜（Ａ）成分＞
（Ａ）成分は、カーボンブラックである。（Ａ）成分としては、導電性カーボンブラックとして上市されているものが挙げられ、特に限定されるものではない。具体的には、気体もしくは液体の原料を反応炉中で連続的に熱分解し製造するファーネスブラック、原料ガスを燃焼させてその炎をチャンネル鋼底面にあて急冷し析出させたチャンネルブラック、ガスを原料とし燃焼と熱分解を周期的に繰り返すことにより得られるサーマルブラック、特にアセチレンガスを原料とするアセチレンブラックがある。
【００１７】
（Ａ）成分の比表面積は、３００〜１５００ｍ２／ｇであり、７００〜１５００ｍ２／ｇが好ましく、１２００〜１５００ｍ２／ｇがより好ましい。（Ａ）成分の比表面積が上記下限値以上であると、電極中の（Ａ）成分の含有量を少量に抑えることができ、電池の高容量化を実現しやすい。（Ａ）成分の比表面積が上記上限値以下であると、（Ａ）成分の分散に必要な分散剤の含有量を少量に抑えることができ、ＣＢスラリーを電極に配合した際に電池性能の低下を抑制しやすい。加えて、（Ａ）成分の比表面積が上記上限値以下であると、市販品としての入手が容易である。
【００１８】
本明細書において、比表面積は、窒素吸着によりＢＥＴ法で測定されたＢＥＴ比表面積のことをいう。比表面積は（Ａ）成分の表面積に対応しており、比表面積が大きいほど分散剤を必要とする量も大きくなる。
ＢＥＴ比表面積は、ＡＳＴＭ  Ｄ３０３７に準拠した方法で測定される。例えば、脱気した（Ａ）成分を含む容器を液体窒素に浸漬させ、平衡時における（Ａ）成分の表面に吸着した窒素量を測定し、この値から比表面積（ｍ２／ｇ）を算出する。
【００１９】
（Ａ）成分の酸性官能基量は、０．１０〜２．０ｍｍｏｌ／ｇであり、０．１０〜１．０ｍｍｏｌ／ｇが好ましく、０．１０〜０．５０ｍｍｏｌ／ｇがより好ましい。（Ａ）成分の酸性官能基量が上記下限値以上であると、ＣＢスラリー中の（Ａ）成分の分散性が良好になる。加えて、（Ａ）成分の酸性官能基量が上記下限値以上であると、ＣＢスラリーの貯蔵安定性が良好になる。（Ａ）成分の酸性官能基量が上記上限値以下であると、酸性官能基がリチウムイオンをトラップして電池抵抗が増加することを抑制できる。
【００２０】
（Ａ）成分の酸性官能基量は、ＢＯＥＨＭ法により求められる（Ａ）成分１ｇあたりの全酸性官能基量を意味する。具体的には、（Ａ）成分の表面に存在する酸性官能基をアルカリにて中和し、中和で消費されたアルカリ量を酸で逆滴定することで酸性官能基量を算出する。本方法で求められる官能基の種類としては、カルボキシ基、カルボキシ基に変換し得る官能基、フェノール性水酸基、フェノール性水酸基に変換し得る官能基等であると考えられる。カルボキシ基に変換し得る官能基としては、ラクトン基等が考えられる。フェノール性水酸基に変換し得る官能基としては、エーテル基、カルボニル基等が考えられる。
（Ａ）成分は、製造方法の違いにより、表面に官能基が存在する。（Ａ）成分は、製造条件を調整することで酸性官能基量を調整してもよい。また、（Ａ）成分を酸化処理することで酸性官能基を導入してもよい。
【００２１】
（Ａ）成分の酸化処理の方法は、特に限定されず、液相法、気相法等の公知の方法を用いることができる。
液相法により酸化処理する場合に用いる酸化剤としては、例えば、硝酸、硫酸、塩素酸、ペルオキソ硫酸、ペルオキソ硼酸、ペルオキソ炭酸、ペルオキソリン酸等のペルオキシ二酸や、過マンガン酸、重クロム酸、亜塩素酸、過塩素酸、次亜ハロゲン酸、過酸化水素、ホスホン酸、リン酸、亜リン酸、次亜リン酸や、これらの酸の塩類等が挙げられる。塩類としては、リチウム、ナトリウム、カリウム等のアルカリ金属の塩あるいはアンモニア塩等が挙げられる。
【００２２】
気相法により酸化処理する方法としては、カーボンブラックをオゾン、空気等のガス雰囲気に曝すことによって行う方法やプラズマ処理する方法が挙げられる。気相法は、乾燥コストがかからず、液相法に比べて操作が容易である等の利点がある。また、カーボンブラックは、通常その製造履歴に応じて表面に種々の官能基を有しており、製造条件を調整することで所望量の酸性官能基を付与することもできる。
【００２３】
（Ａ）成分は、一次粒子が葡萄房状に連なった連鎖体からなる二次粒子で構成された粉末である。この葡萄房状連鎖体の空隙部分等にＤＢＰ（ｎ−ジブチルフタレート）が吸収されるため、ＤＢＰ吸油量はカーボンブラックが有する重要な指標値である。
（Ａ）成分のＤＢＰ吸油量は、２００〜６００ｃｍ３／１００ｇが好ましく、２５０〜５５０ｃｍ３／１００ｇがより好ましく、３００〜５００ｃｍ３／１００ｇがさらに好ましい。（Ａ）成分のＤＢＰ吸油量が上記下限値以上であると、優れた導電性を付与しやすい。（Ａ）成分のＤＢＰ吸油量が上記上限値以下であると、良好な分散性が得られやすい。
なお、（Ａ）成分のＤＢＰ吸油量は、ＡＳＴＭ  Ｄ  ２４１４に準拠した条件で、サンプル量９ｇで測定される値である。
【００２４】
（Ａ）成分の平均一次粒子径は、３０〜５５ｎｍが好ましく、３５〜５０ｎｍがより好ましく、４０〜４５ｎｍがさらに好ましい。（Ａ）成分の平均一次粒子径が上記下限値以上であると、溶媒等への分散性がより良好になる。（Ａ）成分の平均一次粒子径が上記上限値以下であると、良好な導電性を有する電極が得られやすい。
【００２５】
なお、（Ａ）成分の平均一次粒子径は、以下の方法で測定される。（Ａ）成分の試料をクロロホルムに加え、超音波分散機により１５０ｋＨｚ、０．４ｋＷの条件で１０分間超音波処理して分散試料を作製する。作製した分散試料をカーボン補強した支持膜に振り掛けて固定する。支持膜上の分散試料を透過型電子顕微鏡で撮影し、５００００〜２０００００倍に拡大した画像から、Ｅｎｄｔｅｒの装置を用いてランダムに１０００個以上のカーボンブラックの粒子径を測定し、その平均値を（Ａ）成分の平均一次粒子径とする。
【００２６】
（Ａ）成分の含有率（濃度）は、ＣＢスラリーの総質量に対して、１〜２０質量％が好ましく、２〜１５質量％がより好ましく、３〜１０質量％がさらに好ましい。（Ａ）成分の含有率が上記下限値以上であると、ＣＢスラリーを用いて電極スラリーを調製する場合、電極スラリー中の固形分を高めることができるため、電極の乾燥工程での乾燥効率の向上が図れる。（Ａ）成分の含有率が上記上限値以下であると、ＣＢスラリーの粘度を低減しやすい。また、ＣＢスラリーを用いて電極形成用組成物を調製する場合、ＣＢスラリーと電極活物質との混練が容易となり、（Ａ）成分が均一に分散した導電性の良好な電極が得られやすい。
【００２７】
＜（Ｂ）成分＞
（Ｂ）成分は、スルホン酸変性ポリビニルアルコールである。（Ｂ）成分は、分散剤として機能する。
（Ｂ）成分は、例えば、スルホン酸基と重合性不飽和基とを含有する化合物と、酢酸ビニル等の脂肪酸ビニルエステルとを共重合した後、得られる重合体をケン化する方法によって得られる。（Ｂ）成分は、スルホン酸基と重合性不飽和基とを含有する化合物をポリビニルアルコールにマイケル付加させる方法によって得てもよい。
スルホン酸基は遊離の酸の形態、ナトリウム塩やカリウム塩等のアルカリ金属塩の形態、アンモニウム塩等の形態であってもよい。
【００２８】
（Ｂ）成分のケン化度は、５０ｍｏｌ％以上が好ましく、６５ｍｏｌ％以上がより好ましく、８０ｍｏｌ％以上がさらに好ましい。（Ｂ）成分のケン化度が上記下限値以上であると、後述する（Ｃ）成分に対する溶解性が良好になりやすい。（Ｂ）成分のケン化度の上限値は特に限定されず、１００ｍｏｌ％でもよいが、実質的には９９ｍｏｌ％である。
なお、本明細書におけるケン化度とは、（Ｂ）成分の水酸基とアセチル基の総量に対する水酸基の割合（ｍｏｌ％）をいう。特に、ポリ酢酸ビニルを原料として用いた場合、（Ｂ）成分中に含まれるビニルアルコール骨格に由来した水酸基数を、酢酸ビニル骨格に由来したアセチル基数とビニルアルコール骨格に由来した水酸基数の和で除した値を意味する。
（Ｂ）成分のケン化度は、ＪＩＳ  Ｋ６７２６−１９９４に記載された方法により測定される。
【００２９】
（Ｂ）成分のスルホン酸変性度は、０．１０〜１０ｍｏｌ％が好ましく、０．１５〜７．５ｍｏｌ％がより好ましく、０．２０〜５ｍｏｌ％がさらに好ましい。（Ｂ）成分のスルホン酸変性度が上記数値範囲内であると、（Ａ）成分の分散性をより高めることができる。
なお、（Ｂ）成分のスルホン酸変性度は、スルホン酸変性ポリビニルアルコールにおけるスルホン酸基と重合性不飽和基とを有する化合物の割合を意味する。
【００３０】
（Ｂ）成分の平均重合度は、１００〜３０００が好ましく、１５０〜２５００がより好ましく、２００〜２０００がさらに好ましい。（Ｂ）成分の平均重合度が上記数値範囲内であると、（Ａ）成分の分散性をより高めることができる。
（Ｂ）成分の平均重合度は、ＪＩＳ  Ｋ６７２６−１９９４に記載された方法により測定される。
【００３１】
（Ｂ）成分は、合成品を用いてもよく、市販品を用いてもよい。（Ｂ）成分の市販品としては、例えば、ゴーセネックスＬ−３２６６（日本合成化学工業（株）製、ケン化度８６．５〜８９．０ｍｏｌ％）、ゴーセネックスＣＫＳ−５０（日本合成化学工業（株）製、ケン化度９９．０ｍｏｌ％）等が挙げられる。
（Ｂ）成分は、１種単独で用いてもよく、２種以上を併用してもよい。
【００３２】
（Ｂ）成分の含有率（濃度）は、ＣＢスラリーの総質量に対して、０．０１〜２．０質量％が好ましく、０．０５〜１．８質量％がより好ましく、０．１〜１．６質量％がさらに好ましい。（Ｂ）成分の含有率が上記下限値以上であると、（Ａ）成分を分散させやすい。（Ｂ）成分の含有率が上記上限値以下であると、ＣＢスラリーを電極に配合した際に電池性能の低下を抑制しやすい。
【００３３】
（Ｂ）成分の含有量は、（Ａ）成分１００質量部に対して、３〜５０質量部であり、３．５〜５０質量部が好ましく、５〜４０質量部がより好ましい。（Ｂ）成分の含有量が上記下限値以上であると、（Ａ）成分の分散性が良好になる。（Ｂ）成分の含有量が上記上限値以下であると、ＣＢスラリーを電極に配合した際に電池性能の低下を抑制しやすい。
【００３４】
＜（Ｃ）成分＞
（Ｃ）成分は、Ｎ−メチル−２−ピロリドン（ＮＭＰ）である。（Ｃ）成分は、ＣＢスラリーにおける分散媒である。（Ｃ）成分は、リチウムイオン二次電池の電極製造に用いられている。
【００３５】
（Ｃ）成分の含有率（濃度）は、ＣＢスラリーの総質量に対して、８０〜９９質量％が好ましく、８５〜９８質量％がより好ましく、９０〜９７質量％がさらに好ましい。（Ｃ）成分の含有率が上記下限値以上であると、ＣＢスラリーの粘度を低減しやすい。（Ｃ）成分の含有率が上記上限値以下であると、ＣＢスラリーを用いて電極スラリーを調製する場合、電極スラリー中の固形分を高めることができるため、電極の乾燥工程での乾燥効率の向上が図れる。
【００３６】
ＣＢスラリーの粘度は、１０００ｍＰａ・ｓ以下が好ましく、５００ｍＰａ・ｓ以下がより好ましく、２００ｍＰａ・ｓ以下がさらに好ましい。ＣＢスラリーの粘度が上記上限値以下であると、電極形成用組成物の調製において、電極活物質との混練が容易となり、（Ａ）成分が均一に分散した導電性の良好な電極が得られやすい。
ＣＢスラリーの粘度は、回転粘度計（ＢＲＯＯＫＦＩＥＬＤ  ＬＶ型）を用いて、２５℃で、ローターの回転数を３０ｒｐｍに設定し、６０秒後に測定される値である。
ＣＢスラリーの粘度は、（Ｃ）成分の含有率によって調整できる。
【００３７】
＜ＣＢスラリーの製造方法＞
ＣＢスラリーは、（Ａ）成分と（Ｂ）成分とを（Ｃ）成分に分散したものである。（Ｂ）成分を（Ｃ）成分に溶解、膨潤、または分散させ、その後、液中に（Ａ）成分を添加し、混合することで（Ｂ）成分を（Ａ）成分に作用（吸着）させることができる。この場合、（Ｂ）成分と（Ａ）成分とを同時に、又は順次添加し、混合することで、（Ｂ）成分を（Ａ）成分に作用（吸着）させつつ分散してもよい。
【００３８】
分散装置としては、顔料分散等に通常用いられている分散機を使用できる。例えば、ディスパー、ホモミキサー、プラネタリーミキサー等のミキサー類、ホモジナイザー（エム・テクニック社製「クレアミックス」、ＰＲＩＭＩＸ社「フィルミックス」等、シルバーソン社製「アブラミックス」等）類、ペイントコンディショナー（レッドデビル社製）、コロイドミル（ＰＵＣ社製「ＰＵＣコロイドミル」、ＩＫＡ社製「コロイドミルＭＫ」）類、コーンミル（ＩＫＡ社製「コーンミルＭＫＯ」等）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル、ビーズミル等が挙げられるが、これらに限定されるものではない。
【００３９】
［電極形成用組成物］
本発明の電極形成用組成物（以下、電極スラリーともいう。）は、ＣＢスラリーと、電極活物質（（Ｄ）成分）とを含有するスラリーである。
【００４０】
＜（Ｄ）成分＞
（Ｄ）成分は、電極活物質である。（Ｄ）成分は、正極活物質又は負極活物質のいずれかである。
リチウムイオン二次電池用の正極活物質としては、特に限定はされないが、リチウムイオンをドーピング又はインターカレーション可能な金属酸化物、金属硫化物等の金属化合物等を使用することができる。例えば、Ｆｅ、Ｃｏ、Ｎｉ、Ｍｎ等の遷移金属の酸化物、リチウム含有複合酸化物、遷移金属硫化物等の無機化合物等が挙げられる。具体的には、ＭｎＯ、Ｖ２Ｏ５、Ｖ６Ｏ１３、ＴｉＯ２等の遷移金属酸化物粉末；ニッケル酸リチウム（ＮＣＡ）、コバルト酸リチウム（ＬＣＯ）、マンガン酸リチウム（ＬＭＯ）、ニッケル−コバルト−マンガン酸リチウム（ＮＣＭ）、リン酸鉄リチウム（ＬＦＰ）、リン酸マンガン鉄リチウム（ＬＭＦＰ）；ＴｉＳ２、ＦｅＳ等の遷移金属硫化物粉末等が挙げられる。
ＣＢスラリーは、正極活物質として、高ニッケルリチウム複合酸化物を配合した場合であっても、電極スラリーの粘度上昇（増粘）やゲル化を抑制することができる。高ニッケルリチウム複合酸化物としては、例えば、ＬｉＮｉ０．８０Ｃｏ０．１５Ａｌ０．０５Ｏ２やＬｉＮｉ０．８Ｃｏ０．１Ｍｎ０．１Ｏ２、ＬｉＮｉ０．６Ｃｏ０．２Ｍｎ０．２Ｏ２等が挙げられる。
なお、本明細書において、インターカレーションとは、層状構造等を有する物質の隙間に他の物質を挿入すること、またそのような化学反応のことをいう。
【００４１】
リチウムイオン二次電池用の負極活物質としては、リチウムイオンをドーピング又はインターカレーション可能なものであれば特に限定されない。リチウムイオン二次電池用の負極活物質としては、例えば、金属Ｌｉ、その合金であるスズ合金、シリコン合金、鉛合金等の合金系材料；ＬｉＸＦｅ２Ｏ３、ＬｉＸＦｅ３Ｏ４、ＬｉＸＷＯ２、チタン酸リチウム、バナジウム酸リチウム、ケイ素酸リチウム等の金属酸化物系材料；ポリアセチレン、ポリ−ｐ−フェニレン等の導電性高分子系材料；ソフトカーボンやハードカーボン等のアモルファス系炭素質材料や、高黒鉛化炭素材料等の人造黒鉛、あるいは天然黒鉛等の炭素質粉末等が挙げられる。これら負極活物質は、１種単独で用いてもよく、２種以上を併用してもよい。
【００４２】
（Ｄ）成分の含有量は、電極スラリー中の全固形成分の総質量に対して、８０〜９９質量％が好ましく、８５〜９８質量％がより好ましく、９０〜９７質量％がさらに好ましい。（Ｄ）成分の含有量が上記下限値以上であると、電池の高容量化を実現しやすい。（Ｄ）成分の含有量が上記上限値以下であると、電極に使用した場合の電池の抵抗を低減させやすい。
【００４３】
＜結着剤＞
電極スラリーは、さらに結着剤（バインダー）を含有してもよい。
結着剤（バインダー）は、（Ａ）成分の粒子同士、（Ｄ）成分の粒子同士、及び（Ａ）成分と（Ｄ）成分との粒子を結着させる物質である。また、結着剤は、（Ａ）成分及び（Ｄ）成分の粒子と集電体とを結着させる物質でもある。
結着剤としては、公知の結着剤を用いることができる。例えば、ポリフッ化ビニリデン（ＰＶＤＦ）、ポリテトラフルオロエチレン、ポリヘキサフルオロプロピレン、ポリエチレン、ポリプロピレン、ポリメタクリル酸メチル、ポリ塩化ビニル、ポリ塩化ビニリデン、ポリ酢酸ビニル、ポリアクリル酸、ポリアクリルアミド、ポリウレタン、ポリジメチルシロキサン、エポキシ樹脂、アクリル樹脂、ポリエステル樹脂、メラミン樹脂、フェノール樹脂、スチレンブタジエンゴム等の各種ゴム、リグニン、ペクチン、ゼラチン、キサンタンガム、ウェランガム、サクシノグリカン、セルロース系樹脂、ポリアルキレンオキサイド、ポリビニルエーテル、キチン類、キトサン類、デンプン等が挙げられる。
【００４４】
結着剤の含有量は、電極スラリー中の全固形成分の総質量に対して、１〜１０質量％が好ましく、１〜８質量％がより好ましく、１〜５質量％がさらに好ましい。結着剤の含有量が上記下限値以上であると、（Ｄ）成分の集電体からの剥離を抑制しやすい。結着剤の含有量が上記上限値以下であると、電極に使用した場合の電池の抵抗を低減させやすい。
【００４５】
本発明では、上記課題に支障を及ぼさない範囲で、塗膜物性等の調整等の目的で、従来公知の分散剤、添加剤等を併用してもよい。
【００４６】
電極スラリー中の全固形成分の含有量は、電極スラリーの総質量に対して、５０〜９９質量％が好ましく、５５〜９０質量％がより好ましく、６０〜８５質量％がさらに好ましい。電極スラリー中の全固形成分の含有量が上記下限値以上であると、電極の乾燥工程における乾燥時間を短縮しやすい。電極スラリー中の全固形成分の含有量が上記上限値以下であると、電極スラリーを集電体上に容易に塗布しやすい。
電極スラリー中の全固形成分は、電極スラリー中の分散媒等の液体成分を除いた成分である。電極スラリー中の全固形成分の含有量は、加熱乾燥法により求めることができる。
【００４７】
電極スラリー中の（Ａ）成分の含有率（濃度）は、電極スラリー中の全固形成分の総質量に対して、０．１〜１０質量％が好ましく、０．５〜８質量％がより好ましく、１〜５質量％がさらに好ましい。（Ａ）成分の含有率が上記下限値以上であると、電極に導電性を付与しやすい。（Ａ）成分の含有率が上記上限値以下であると、電池の高容量化を実現しやすい。
また、電極スラリー中の（Ａ）成分の含有量は、（Ｄ）成分１００質量部に対して、０．１〜１０質量部が好ましく、０．５〜８質量部がより好ましく、１〜５質量部がさらに好ましい。（Ａ）成分の含有量が上記下限値以上であると、電極に導電性を付与しやすい。（Ａ）成分の含有量が上記上限値以下であると、電池の高容量化を実現しやすい。
【００４８】
電極スラリー中の（Ｂ）成分の含有率（濃度）は、電極スラリー中の全固形成分の総質量に対して、０．０１〜３質量％が好ましく、０．０５〜２質量％がより好ましく、０．１〜１質量％がさらに好ましい。（Ｂ）成分の含有率が上記下限値以上であると、（Ａ）成分を分散させやすい。（Ｂ）成分の含有率が上記上限値以下であると、電極に使用した場合の電池の抵抗を低減させやすい。
【００４９】
電極スラリー中の（Ｃ）成分の含有率（濃度）は、電極スラリーの総質量に対して、１〜５０質量％が好ましく、１０〜４５質量％がより好ましく、１５〜４０質量％がさらに好ましい。（Ｃ）成分の含有率が上記下限値以上であると、電極スラリーの粘度を低減しやすい。（Ｃ）成分の含有率が上記上限値以下であると、電極スラリーを集電体に塗布した後の乾燥に要する時間を短縮しやすい。
【００５０】
電極スラリーの粘度は、１０００〜６０００ｍＰａ・ｓが好ましく、１０００〜５０００ｍＰａ・ｓがより好ましく、１０００〜４０００ｍＰａ・ｓがさらに好ましい。電極スラリーの粘度が上記下限値以上であると、電極を形成しやすい。電極スラリーの粘度が上記上限値以下であると、電極スラリーを集電体上に容易に塗布しやすい。
電極スラリーの粘度は、回転粘度計（ＢＲＯＯＫＦＩＥＬＤ  ＬＶ型）を用いて、２５℃で、ローターの回転数を３０ｒｐｍに設定し、６０秒後に測定される値である。
電極スラリーの粘度は、（Ｃ）成分の含有量によって調整できる。
また、電極スラリーの粘度を上記好適範囲とするには、電極スラリーは、結着剤（バインダー）を含有することが好ましい。
【００５１】
＜電極スラリーの製造方法＞
電極スラリーは、（Ｂ）成分を（Ｃ）成分に溶解、膨潤、又は分散させ、その後、液中に（Ａ）成分と（Ｄ）成分とを同時に、又は順次添加し、混合し、分散させて得ることができる。
電極スラリーを製造する分散装置としては、ＣＢスラリーを製造する分散装置と同様の分散機を使用できる。
【００５２】
＜電極の製造方法＞
・電極
本実施形態の電極は、電極層と集電体とで構成される。
本実施形態の電極層は、（Ｄ）成分と、（Ａ）成分と、（Ｂ）成分と、結着剤とを含有する。
本実施形態の電極層は、電極スラリーを、集電体上に塗布し、乾燥することで、得ることができる。
【００５３】
・集電体
電極に使用する集電体の材質や形状は特に限定されず、各種二次電池にあったものを適宜選択することができる。例えば、集電体の材質としては、アルミニウム、銅、ニッケル、チタン、又はステンレス等の金属や合金が挙げられる。また、形状としては、一般的には平板上の箔が挙げられる。集電体の形状は、表面を粗面化したものや、穴あき箔状のもの、及びメッシュ状でもよい。
【００５４】
集電体上に電極スラリーを塗布する方法としては、特に限定されず、公知の方法を用いることができる。具体的には、ダイコーティング法、ディップコーティング法、ロールコーティング法、ドクターコーティング法、ナイフコーティング法、スプレーコティング法、グラビアコーティング法、スクリーン印刷法または静電塗装法等を挙げる事ができる。
塗布した電極スラリーの乾燥方法としては、放置乾燥、送風乾燥機、温風乾燥機、赤外線加熱機、遠赤外線加熱機等が使用できるが、特にこれらに限定されるものではない。
【００５５】
ＣＢスラリーの利用分野としては、導電性、耐久性等が要求される分野、例えば、電池用電極において、安定かつ均一な組成物を提供し得るものである。中でも、（Ｃ）成分を使用すること、ポリフッ化ビニリデンやポリイミド前駆体等と相溶すること、及び形成される塗膜や成型物の強度、柔軟性が良好なことから、リチウムイオン二次電池用電極、電気二重層キャパシタ用電極、リチウムイオンキャパシタ用電極等に好適に用いられる。
【００５６】
ＣＢスラリーを用いて、さらにはポリフッ化ビニリデン、ポリテトラフルオロエチレン等のバインダーを添加してリチウムイオン二次電池用電極や電気二重層キャパシタ用電極、リチウムイオンキャパシタ用電極のプライマー層、さらにコバルト酸リチウム、マンガン酸リチウム等のリチウム遷移金属複合酸化物、黒鉛、活性炭、グラファイト、カーボンナノチューブやカーボンナノファイバー等の正極活物質や負極活物質を添加してリチウムイオン二次電池用電極や電気二重層キャパシタ用電極、リチウムイオンキャパシタ用電極等の電極層を製造することができる。
【実施例】
【００５７】
以下、実施例を示して本発明を詳細に説明するが、本発明は以下の記載によって限定されるものではない。
各実施例及び比較例で使用した原料、測定方法、評価方法は、以下の通りである。
【００５８】
［使用原料］
＜（Ａ）成分＞
ＣＢ１：カーボンＥＣＰ２００Ｌ、ライオン・スペシャリティ・ケミカルズ（株）製（酸性官能基量０．１４ｍｍｏｌ／ｇ、比表面積４２４ｍ２／ｇ、ＤＢＰ吸油量２７１ｃｍ３／１００ｇ、平均一次粒子径４０ｎｍ）。
ＣＢ２：カーボンＥＣＰ３００Ｊ、ライオン・スペシャリティ・ケミカルズ（株）製（酸性官能基量０．１２ｍｍｏｌ／ｇ、比表面積７９４ｍ２／ｇ、ＤＢＰ吸油量３６０ｃｍ３／１００ｇ、平均一次粒子径４０ｎｍ）。
ＣＢ３：カーボンＥＣＰ６００ＪＤ、ライオン・スペシャリティ・ケミカルズ（株）製（酸性官能基量０．１４ｍｍｏｌ／ｇ、比表面積１３８０ｍ２／ｇ、ＤＢＰ吸油量４９３ｃｍ３／１００ｇ、平均一次粒子径４０ｎｍ）。
ＣＢ４：酸化処理カーボンＥＣＰ２００Ｌ（酸性官能基量０．４０ｍｍｏｌ／ｇ、比表面積４０３ｍ２／ｇ、ＤＢＰ吸油量２４０ｃｍ３／１００ｇ、平均一次粒子径４０ｎｍ）。
ＣＢ５：酸化処理カーボンＥＣＰ６００ＪＤ（酸性官能基量０．２３ｍｍｏｌ／ｇ、比表面積１３７２ｍ２／ｇ、ＤＢＰ吸油量４５０ｃｍ３／１００ｇ、平均一次粒子径４０ｎｍ）。
ＣＢ６：酸化処理カーボンＥＣＰ６００ＪＤ（酸性官能基量０．７０ｍｍｏｌ／ｇ、比表面積１３６６ｍ２／ｇ、ＤＢＰ吸油量４１５ｃｍ３／１００ｇ、平均一次粒子径４０ｎｍ）。
＜（Ａ’）成分（（Ａ）成分の比較成分）＞
ＣＢ７：デンカブラックＨＳ−１００、デンカ(株)製（酸性官能基量０．０５ｍｍｏｌ／ｇ、比表面積３９ｍ２／ｇ、ＤＢＰ吸油量１４０ｃｍ３／１００ｇ、平均一次粒子径４８ｎｍ）。
【００５９】
＜（Ｂ）成分＞
Ｓ−ＰＶＡ：スルホン酸変性ポリビニルアルコール、ゴーセネックスＬ−３２６６、日本合成化学（株）製（ケン化度８６．５ｍｏｌ％）。
＜（Ｂ’）成分（（Ｂ）成分の比較成分）＞
ＰＶＡ：未変性ポリビニルアルコール、ポバール５−７４、（株）クラレ製（ケン化度７３．０ｍｏｌ％）。
【００６０】
＜（Ｃ）成分＞
ＮＭＰ：Ｎ−メチル−２−ピロリドン、関東化学（株）製。
【００６１】
＜（Ｄ）成分＞
ＮＣＭ：ＬｉＮｉ１／３Ｃｏ１／３Ｍｎ１／３Ｏ２。
ＮＣＡ１：ＬｉＮｉ０．８０Ｃｏ０．１５Ａｌ０．０５Ｏ２（水酸化リチウム含有量０．４６質量％、炭酸リチウム含有量０．１６質量％、含有量はＮＣＡ１の総質量に対する含有量）。
ＮＣＡ２：ＬｉＮｉ０．８０Ｃｏ０．１５Ａｌ０．０５Ｏ２（水酸化リチウム含有量１．１８質量％、炭酸リチウム含有量０．２３質量％、含有量はＮＣＡ２の総質量に対する含有量）。
【００６２】
＜結着剤＞
ＰＶＤＦ：ポリフッ化ビニリデン、Ｓｏｌｅｆ５１３０、Ｓｏｌｖｅｙ社製。
＜電解液＞
Ｌ１：エチレンカーボネートとジメチルカーボネートを体積比１：２で混合した混合溶媒にヘキサフルオロリン酸リチウムを１．０ｍｏｌ／Ｌの濃度となるように溶解した液。
【００６３】
＜（Ａ）成分又は（Ａ’）成分の酸性官能基量の測定＞
（Ａ）成分又は（Ａ’）成分を０．５ｇ精秤し、０．１Ｎ水酸化ナトリウム水溶液２０ｍＬに加えて撹拌した。得られた液を濾過し、濾液５ｍＬを量り取り、０．０５Ｎ塩酸により滴定を行って、滴定に要した塩酸量から酸性官能基量ｍｍｏｌ／ｇを算出した。
【００６４】
＜（Ａ）成分又は（Ａ’）成分の比表面積の測定＞
（Ａ）成分又は（Ａ’）成分を３０ｍｇ精秤し、ＡＳＴＭ  Ｄ３０３７に準拠した方法でＢＥＴ比表面積を測定した。
【００６５】
＜粘度測定＞
・ＣＢスラリーの粘度
回転粘度計（ＢＲＯＯＫＦＩＥＬＤ  ＬＶ型）を用いて、２５℃で、ローターの回転数を３０ｒｐｍに設定して、ローター回転開始から６０秒後の値を測定した。ローターは、粘度値が２００ｍＰａ・ｓ未満の場合はＮｏ．１を、２００以上１０００ｍＰａ・ｓ未満の場合はＮｏ．２を、１０００以上４０００ｍＰａ・ｓ未満の場合はＮｏ．３を、４０００以上２００００ｍＰａ・ｓ未満の場合はＮｏ．４のものをそれぞれ用いた。得られた粘度値が２００００ｍＰａ・ｓ以上の場合については、「２００００＜」と記載したが、これは評価に用いた回転粘度計では評価不可能なほどに高粘度であったことを表す。
【００６６】
・電極スラリーの粘度
回転粘度計（ＢＲＯＯＫＦＩＥＬＤ  ＬＶ型）を用いて、２５℃で、ローターの回転数を３０ｒｐｍに設定して、ローター回転開始から６０秒後の値を測定した。ローターは、上記Ｎｏ．２、Ｎｏ．３、Ｎｏ．４をそれぞれ用いた。得られた粘度値が２００００ｍＰａ・ｓ以上の場合については、「２００００＜」と記載した。
電極スラリーの粘度は、調製直後（初期）の粘度及び２５℃の環境下で３日間保存した後の粘度を測定した。３日後の粘度と初期の粘度の変化率（（３日後の粘度）／（初期の粘度）×１００）が、１１０％以下の場合に、増粘やゲル化を抑制できていると判断した。
【００６７】
＜貯蔵安定性の評価＞
ＣＢスラリー５００ｇを入れたポリ容器を２５℃の環境下で、２週間（２Ｗ）又は４週間（４Ｗ）静置した。貯蔵安定性は、下記評価基準に基づいて目視にて評価した。
《評価基準》
○：カーボンブラックの沈降なし、又は、ポリ容器を振るだけで再分散する。
×：カーボンブラックの沈降あり、かつ、ポリ容器を振っても再分散しない。
【００６８】
＜直流抵抗＞
直流抵抗（ＤＣＲ）は、以下の手順で測定した。
２５℃で、ラミネートセルのコンディショニングを行った後、内部抵抗を測定した。次に、５０％の充電状態から、放電レート１Ｃ、３Ｃ、５Ｃで放電したときの１０秒後の降下電圧ΔＶと、そのときの電流値Ｉをプロットしたときの傾き（＝ΔＶ／Ｉ）から、直流抵抗（ＤＣＲ）を算出した。
【００６９】
＜放電レート特性＞
２５℃で、電圧範囲３．０Ｖ〜４．２Ｖにおいて、０．２Ｃ、１Ｃ、３Ｃ、５Ｃレートで放電を行い、０．２Ｃレートの放電容量に対する５Ｃレートの放電容量の比を放電容量維持率として算出した。
【００７０】
［実施例１〜７、比較例１〜４］
＜ＣＢスラリーの調製＞
表１に記載した配合比率となるように（Ｂ）成分又は（Ｂ’）成分を溶解した（Ｃ）成分に（Ａ）成分又は（Ａ’）成分を添加した後、ビーズミルを用いて分散し、Ｓ１〜Ｓ１１のＣＢスラリーを得た。ＣＢスラリーの粘度及び貯蔵安定性の結果を表１に示す。表１中、「−」は、高粘度であったため、貯蔵安定性の評価を行わなかったことを表す。
【００７１】
【表１】
2019220401.tif 000002
【００７２】
実施例１〜７より、スルホン酸変性ポリビニルアルコールとカーボンブラックとＮＭＰを含むＣＢスラリーにおいて、酸性官能基量が０．１０ｍｍｏｌ／ｇ以上のカーボンブラックを用いることで貯蔵安定性に優れたＣＢスラリーが得られた。一方、酸性官能基量が０．１０ｍｍｏｌ／ｇ未満のカーボンブラックを用いた比較例１は、貯蔵安定性の評価が「×」だった。
また、（Ａ）成分の代わりに（Ａ’）成分を用いた比較例２〜４のＣＢスラリーは、対応する組成を有する実施例２、４、５のＣＢスラリーよりも、粘度が高かった。これは、（Ａ）成分は、カーボンブラック（比表面積が大きく、酸性官能基量が多いカーボンブラック）に対する分散効果が高いためであると考えられる。
【００７３】
［実施例８〜１３、比較例５〜８］
＜電池特性評価＞
表２に記載した全固形成分（固形分）の含有量となるように、上記で調製したＣＢスラリーＳ２〜Ｓ１０と、（Ｄ）成分と、結着剤のＮＭＰ溶液とを混合して、ディスパーを用いて、よく攪拌して電極スラリーを調製した。比較例８は、（Ｂ）成分を含有しないＣＢスラリーを用いた。
得られた電極スラリーをアルミニウム箔（集電体）上に塗布して、乾燥、加圧プレス後に、所定のサイズに加工し、電極（正極）を得た。次に、正極、ポリエチレン製セパレーター、負極（リチウム箔）をアルミラミネートフィルムで封止し、電解液Ｌ１を含浸させ、ラミネートセル（容量１０ｍＡｈ）を作製した。電極スラリーの経時での粘度変化、ラミネートセルの直流抵抗及び放電レート特性の評価結果を表２に示す。
【００７４】
【表２】
2019220401.tif 000003
【００７５】
本発明のＣＢスラリーを適用した実施例８〜１３のラミネートセルは、比較例５〜８のラミネートセルよりも、直流抵抗が低く、放電容量維持率が高かった。
（Ａ）成分の代わりに（Ａ’）成分を含有するＣＢスラリーＳ９を用いた比較例６の電極スラリーは、対応する組成を有するＣＢスラリーＳ２を用いた実施例８の電極スラリーよりも、粘度が高かった。同様に、ＣＢスラリーＳ１０を用いた比較例７の電極スラリーは、対応する組成を有するＣＢスラリーＳ４を用いた実施例１０の電極スラリーよりも、粘度が高かった。（Ｂ）成分を含有しない比較例８の電極スラリーは、対応する組成を有するＣＢスラリーＳ４を用いた実施例１０の電極スラリーよりも、粘度が高かった。
【００７６】
［実施例１４〜１５、比較例９〜１０］
表３に記載した全固形成分（固形分）の含有量となるように、上記で調製したＣＢスラリーＳ２又はＳ８と、（Ｄ）成分と、結着剤のＮＭＰ溶液とを混合して、ディスパーを用いて、よく攪拌して電極スラリーを調製した。得られた電極スラリーを用いて、実施例８〜１３と同様にラミネートセルを作製した。電極スラリーの経時での粘度変化、ラミネートセルの直流抵抗及び放電レート特性の評価結果を表３に示す。
【００７７】
【表３】
2019220401.tif 000004
【００７８】
本発明のＣＢスラリーを適用した実施例１４〜１５の電極スラリーは、（Ａ）成分の代わりに（Ａ’）成分を含有するＣＢスラリーＳ８を用いた比較例９〜１０の電極スラリーよりも、増粘やゲル化を抑制できていた。
加えて、実施例１４〜１５のラミネートセルは、比較例９〜１０のラミネートセルよりも、直流抵抗が低く、放電容量維持率が高かった。
これは、電極活物質（正極活物質）として塩基性物質を多く含む高ニッケルリチウム酸化物を配合した場合であっても、本発明のＣＢスラリーを用いることで、電極スラリーの経時での増粘を抑制できるとともに、良好な電池性能を示すことを意味する。
【００７９】
これらの結果から、本発明の電極用カーボンブラックスラリーによれば、貯蔵安定性により優れ、粘度を低減でき、高ニッケルリチウム複合酸化物を配合した場合であっても、増粘やゲル化を抑制できることが分かった。